(57)【要約】  従来のリン酸Ｔｉガラス組成物に対して幾つかの利点を示すリン酸ＴｉＮｂガラスが本明細書に開示される。本明細書に開示されるガラスは、低い失透傾向を有しており、溶融急冷によって処理し、巨視的な構成要素へと形成することができる。ニオブが存在するにもかかわらず、ガラスは高い安定指数を有し、化学的に耐久性である。本明細書に開示されるガラスは透明であり、高い屈折率を有し、光学用途に適したものとなる。
2020505311.tif 000002
【特許請求の範囲】
【請求項１】
１モル％〜７０モル％の量のＴｉＯ２、１モル％〜４０モル％の量のＮｂ２Ｏ５、及び２０モル％〜４５モル％の量のＰ２Ｏ５を含むガラス組成物であって、前記ガラス組成物がＫ２Ｏ又はＬｉ２Ｏを含まない、ガラス組成物。
【請求項２】
前記ガラス組成物が、Ｎａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｓｂ２Ｏ３、Ｂｉ２Ｏ３、又はそれらの任意の組合せからなる群より選択される１種類以上の金属酸化物をさらに含む、請求項１に記載のガラス組成物。
【請求項３】
１モル％〜７０モル％の量のＴｉＯ２、１モル％〜４０モル％の量のＮｂ２Ｏ５、及び２０モル％〜４５モル％の量のＰ２Ｏ５を含むガラス組成物であって、前記ガラス組成物中のＴｉＯ２とＮｂ２Ｏ５のモル合計が１５モル％超であり、前記ガラス組成物がＳｉＯ２又はＷＯ３を含まない、ガラス組成物。
【請求項４】
前記ガラス組成物中のＴｉＯ２とＮｂ２Ｏ５のモル合計が４０モル％超である、実施形態３に記載のガラス組成物。
【請求項５】
前記ガラス組成物が、Ｎａ２Ｏ、Ｋ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＧｅＯ２、ＳｎＯ２、Ｓｂ２Ｏ３、Ｂｉ２Ｏ３、Ｌｉ２Ｏ、又はそれらの任意の組合せからなる群より選択される金属酸化物をさらに含む、請求項４に記載のガラス組成物。
【請求項６】
５モル％〜７０モル％の量のＴｉＯ２、５モル％〜４０モル％の量のＮｂ２Ｏ５、２０モル％〜４５モル％の量のＰ２Ｏ５、並びにＮａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、Ｌｉ２Ｏ、及びＳｂ２Ｏ３からなる群より選択される少なくとも１種類の金属酸化物を含む、ガラス組成物。
【請求項７】
前記１種類の追加の金属酸化物が、０モル％超〜１５モル％のＮａ２Ｏ、０モル％超〜４５モル％のＢａＯ、０モル％超〜４５モル％のＺｎＯ、０モル％超〜１０モル％のＢ２Ｏ３、又は０モル％超〜１０モル％のＳｎＯ２である、請求項６に記載のガラス組成物。
【請求項８】
前記ガラス組成物が、５モル％〜７０モル％の量のＴｉＯ２、２０モル％〜４５モル％の量のＰ２Ｏ５、並びにＮａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、Ｌｉ２Ｏ、及びＳｂ２Ｏ３からなる群より選択される少なくとも２種類の金属酸化物を含む、請求項６に記載のガラス組成物。
【請求項９】
前記ガラス組成物が、２５℃、６３３ｎｍで少なくとも１．７５の屈折率を有する、請求項１〜８のいずれか一項に記載のガラス組成物。
【請求項１０】
前記ガラス組成物が５４０℃〜８００℃のアニール点を有する、請求項１〜８のいずれか一項に記載のガラス組成物。
【発明の詳細な説明】
【関連出願の相互参照】
【０００１】
本出願は、その内容が依拠され、その全体がここに参照することによって本願に援用される、２０１７年１月２５日出願の米国仮特許出願第６２／４５０，１７８号の米国法典第３５編特許法１１９条に基づく優先権の利益を主張する。
【技術分野】
【０００２】
本出願は、従来のリン酸Ｔｉガラス組成物に対して幾つかの利点を示すリン酸ＴｉＮｂガラスに関する。
【背景技術】
【０００３】
ＴｉＯ２−Ｐ２Ｏ５系のガラス形成は、比較的低濃度（約２７モル％）のネットワーク形成リン酸塩成分を中心としていることから、他とは異なっている。このようなガラスは、高いチタン含量による、高い屈折率（〜１．９）と優れた化学的耐久性を特徴とする。さらには、鉛などの成分が含まれていないことによって、これらのガラスでは、環境及び人間の健康への懸念なしに、高い屈折率が達成される。
【０００４】
残念なことに、単純な二成分リン酸Ｔｉガラスは高い失透傾向を有しており、ローラー急冷などの急速急冷技術によって製造する必要がある。これらの技術は、巨視的な要素の製造を妨げる。追加成分、理想的には屈折率を低下させない成分を導入することにより、このようなガラスを結晶化に対して安定化することが可能であるならば、透明かつ高屈折率の材料を必要とする光学用途に使用するのに十分な大きさのサンプルを形成することが可能であろう。このような用途の１つは、仮想現実システム及び拡張現実システムに関するものである。
【０００５】
さらに、多くの高Ｐ２Ｏ５含量リン酸塩ガラスは、化学的に耐久性がなく、高水分及び／又は湿度条件下で劣化又は腐食を示すことから、有用な用途の範囲が制限される。
【発明の概要】
【発明が解決しようとする課題】
【０００６】
したがって、溶融急冷、プレス成形などの加工技術の使用を可能にする、低い失透傾向を有するリン酸Ｔｉガラスを開発することが望ましいであろう。これにより、ガラスを巨視的な物体及び透明かつ屈折率の高い光学素子へと形成することができるようになる。さらには、環境及び健康への懸念を最小限に抑えるために、鉛を含まない組成物からガラスを製造することができることが望ましいであろう。また、さらに、鉛又はビスマスを含む同等の高屈折率ガラスよりも分散性の低いガラスを製造することも望ましいであろう。最後に、これらのガラスが優れた化学的耐久性を特徴とし、多くのリン酸塩ガラスに典型的な水分／湿度腐食を示さないことが望ましいであろう。本発明は、これらの必要性に対処するものである。
【課題を解決するための手段】
【０００７】
従来のリン酸Ｔｉガラス組成物に対して幾つかの利点を示すリン酸ＴｉＮｂガラスが本明細書に開示される。本明細書に開示されるガラスは、低い失透傾向を有し、溶融急冷によって処理し、巨視的な構成要素へと形成することができる。ニオブが存在するにもかかわらず、ガラスは高い安定指数を有し、化学的に耐久性である。本明細書に開示されるガラスは、空気又は酸素中でアニールされると透明になり、同様に高い屈折率を有し、かつ、光学用途に適するものとなる。
【０００８】
本明細書に記載される材料、方法、及び装置の利点は、以下の説明に部分的に記載されているか、あるいは以下に記載される態様の実施により習得することができる。以下に記載する利点は、添付の特許請求の範囲において特に指摘される要素及び組合せによって実現及び達成される。前述の概要及び以下の詳細な説明はいずれも、単に例示及び説明のためのものであり、限定ではないことが理解されるべきである。
【０００９】
本明細書に組み込まれて、本明細書の一部を構成する添付の図面は、以下に説明する幾つかの態様を例示している。
【図面の簡単な説明】
【００１０】
【図１】溶融物から急冷すると安定したガラス（黒丸）を生成する、三成分リン酸ＴｉＮｂ組成（モル％単位）を示す図。冷却時に失透する組成物、又は１６００℃で溶融時に均質な液体を形成できない組成物は、白丸で表されている。
【図２】ＴｉＯ２とＮｂ２Ｏ５を合計した割合が約２０〜約８０モル％の範囲である、さまざまなガラス組成物の１５４９ｎｍにおける屈折率（ｎ1549）を示すグラフ。屈折率は、ＴｉＯ２＋Ｎｂ２Ｏ５の合計した割合が高くなると増加する。
【発明を実施するための形態】
【００１１】
本材料、物品、及び／又は方法を開示及び説明する前に、以下に説明する態様は、特定の化合物、合成方法、又は用途には限定されず、したがって当然ながら変化する可能性があることが理解されるべきである。また、本明細書で使用される用語は、単に特定の態様のみを説明するものであり、限定することは意図されていないことも理解されるべきである。
【００１２】
本明細書及び以下の特許請求の範囲では、次の意味を有すると定義される多くの用語について言及される：
明細書及び添付の特許請求の範囲で用いられる場合、単数形「ａ」、「ａｎ」、及び「ｔｈｅ」は、文脈が特に明確に指示しない限り、複数の指示対象を含むことに留意しなければならない。よって、例えば、ガラス組成物中の「金属酸化物」への言及には、２種以上の金属酸化物などの混合物が含まれる。
【００１３】
「任意選択の」又は「任意選択的に」とは、その後に記載される事象又状況が発生してもしなくてもよいこと、及び、その記載が、当該事象又状況が発生する場合と発生しない場合を含むことを意味する。例えば、本明細書に記載されるガラス組成物は、アルカリ金属酸化物を任意選択的に含むことができ、ここで、アルカリ金属酸化物は存在していても、していなくてもよい。
【００１４】
本明細書で用いられる場合、用語「約」は、所与の値が、望ましい結果に影響を与えることなく、端点の「少し上」又は「少し下」になりうることで、数値範囲の端点に柔軟性を与えるように用いられる。
【００１５】
本明細書全体を通して、特に断りのない限り、単語「含む（comprise）」、若しくは「含む（comprises）」又は「含んでいる（comprising）」などの変形は、述べられた要素、整数又はステップ、若しくは要素、整数又はステップのグループを包含するが、他の要素、整数又はステップ、若しくは要素、整数又はステップのグループを除外しないことを意味すると理解される。
【００１６】
材料の「屈折率」は、その材料中を光がどのように伝播するかを表す数値である。これは、式ｎ＝ｃ／ｖで定義され、ここで、ｃは真空中の光の速度であり、ｖは材料を伝播するときの光の速度である。一態様では、本明細書に開示される材料の屈折率は、測定された波長範囲にわたってほとんど変化を示さず、したがって、低分散性を特徴とする。
【００１７】
本明細書で用いられる場合、材料の「ガラス転移温度」（Ｔｇ）は、非晶質材料中でガラス転移が起こる温度を特徴付ける。Ｔｇ未満の温度では、材料は硬く、脆い状態で存在し、Ｔｇより高い温度では、材料は過冷却液体状態で存在する。材料に結晶状態が存在する場合、Ｔｇは常に、材料の結晶状態の融点よりも低くなる。
【００１８】
本明細書で用いられる場合、「失透」は、ガラス中の結晶構造の形成である。失透は、ガラス表面の不適切な洗浄、ガラスの長時間の高温保持（結晶の核生成の原因となりうる）、又は単にガラス中の原材料の傾向に起因する可能性がある。一態様では、単純な二成分リン酸チタンガラスは、高い失透傾向を有する。さらなる態様では、失透は、例えばローラー急冷などの急速急冷技術を使用することにより、回避することができる。またさらなる態様では、本明細書に開示されるガラス組成物は、低い失透傾向を有し、したがって、ローラー急冷に伴う冷却速度よりも実質的に遅い冷却速度を使用して、ガラス状態へと急冷することができる。
【００１９】
本明細書で用いられる場合には、「ガラス安定指数」とは、示差走査熱量測定によって測定された、結晶化の開始（Ｔｘ）とガラス転移（Ｔｇ）との温度差を指す。一態様では、本明細書に記載のガラス組成物は、高いガラス安定指数を有する。さらなる態様では、本明細書に記載のガラス組成物は、１００℃超、又は１５０℃超、又は２００℃超のガラス安定指数を有しうる。
【００２０】
「ネットワーク改質剤」は、酸化物ガラスのガラスネットワークを改質する成分である。一態様では、ネットワーク改質剤は、ガラス形成を不安定にする可能性がある。別の態様では、それ自体では、ネットワーク改質剤はガラスを形成しないが、ガラス組成物中に含まれて組成物の特性を変化させることができる。
【００２１】
本明細書で用いられる「分散」とは、波長による材料の屈折率の変化である。一態様では、本明細書に記載されるガラス組成物は、例えば鉛又はビスマスを含むガラスなどの他の高屈折率ガラスよりも低い分散性を有する。
【００２２】
「溶融急冷」は、ガラスを製造するための一般的な技法である。溶融急冷では、原材料は、バッチへと混合され、溶融される。溶融の持続時間及び温度は、個々の成分の融点に応じて決まる。溶融後、ガラスを注型し、Ｔｇ近くでアニールすることで、残留する可能性のある熱応力を除去することができる。溶融急冷したガラスは、のこ引き、研削、研磨、及び他の技法によってさらに処理することができる。一態様では、本明細書に開示されるガラス組成物は、溶融急冷によって処理することができる。さらなる態様では、本明細書に開示されるガラス組成物は、巨視的な要素へと製造することができる。
【００２３】
「ローラー急冷」は、ガラス形成傾向の弱い材料をガラスへと加工する際に用いられる急速急冷技法である。ローラー急冷では、ガラス溶融物がローラーに注がれる。一態様では、ローラー急冷によって処理されたガラスは、巨視的な要素へと製造することはできない。別の態様では、本明細書に開示されるガラス組成物は、良好なガラス形成傾向を有し、ローラー急冷によって処理する必要はない。
【００２４】
本明細書で用いられる「アニーリング」とは、ガラスから物体が形成された後に、熱いガラスをゆっくりと冷却するプロセスである。一態様では、アニーリングは、ガラス物体の製造中に導入される内部応力を緩和することができる。別の態様では、本明細書に記載されるガラスは、従来の空気中での溶融によって形成されると強く着色する場合があるが、Ｔｇ付近の温度を含む高温で、空気又は酸素中でアニーリングすることにより、透明に漂白することができる。ガラスの「アニール温度」又は「アニール点」とは、ガラスの粘度が１０１３．２ポアズに達する温度である。一態様では、アニール温度において、ガラスは依然として外部の変形（及び結果として生じる破損）に耐えることができるほど十分に硬いが、内部の歪みを緩和するのに十分に軟らかくなる。一態様では、本明細書に開示されるガラスのアニール点は、５４０〜８００℃の範囲でありうる。
【００２５】
ガラス組成物から形成された物体などの材料は、温度の変化に応じて形状、面積、又は体積が変化しうる。「熱膨張率」は、膨張の程度を温度の変化で割った商であり、温度によって変化しうる。一態様では、本明細書に開示されるガラス組成物は、室温〜３００℃の範囲にわたって３０〜７５×１０−７／℃の範囲の体積熱膨張係数（α300）を有する。
【００２６】
組成物又は物品中の特定の元素の原子百分率についての明細書及び特許請求の範囲における言及は、原子百分率が表されている組成物又は物品中の当該元素又は成分と他の元素又は成分との間のモル関係を示している。よって、２モルパーセントの成分Ｘと５モルパーセントの成分Ｙを含む化合物では、ＸとＹは２：５のモル比で存在し、追加の成分が化合物中に含まれているかどうかに関係なく、このような比で存在する。
【００２７】
本明細書で用いられる場合、便宜上、複数の品目、構造要素、構成元素、及び／又は材料を共通のリスト内に提示することがある。しかしながら、これらのリストは、該リスト内の各成員が、独立した固有の特性を有する成員として個々に識別されるものと解釈されるべきである。したがって、このようなリストの個々の成員は、いずれも、反対の指示なしに、共通のグループでのそれらの提示のみに基づいて、同じリストの他の成員の事実上の等価物として解釈されるべきではない。
【００２８】
本明細書では、濃度、量、及び他の数値データを範囲形式で表現又は提示することがある。このような範囲形式は、単に便宜上及び簡潔さのために用いられ、したがって、範囲の限定として明示的に列挙された数値だけを含むのでなく、あたかも各数値及び部分範囲が明示的に列挙されているかのように、その範囲内に含まれる個々の数値又は部分範囲をすべて含むように柔軟に解釈されるべきであることが理解されるべきである。例示として、「約１〜約５」の数値範囲は、明示的に列挙された約１〜約５の値を含むだけでなく、示された範囲内の個々の値及び部分範囲も含むと解釈されるべきである。したがって、この数値範囲には、２、３、及び４などの個々の値、１〜３、２〜４、３〜５等の部分範囲、並びに個別に１、２、３、４、及び５などが含まれる。最小値又は最大値として１つの数値のみを列挙する範囲にも、同じ原理が適用される。さらには、このような解釈は、範囲の幅又は記載されている特性にかかわらず、適用されるべきである。
【００２９】
材料及び成分が開示されているが、これらは、開示された組成物及び方法に使用できる、開示された組成物及び方法と組み合わせて使用できる、開示された組成物及び方法の準備に使用できる、若しくは開示された組成物及び方法の生成物である。これら及び他の材料は本明細書に開示されており、これらの材料の組合せ、部分集合、相互作用、グループ等が開示されている場合には、これらの化合物の各様々な個々の組合せ及び配列についての具体的な言及は、明確に開示されていない可能性があるが、それぞれが具体的に予定され、本明細書に説明されていることが理解される。例えば、ガラス組成物が開示され、記載されており、多くの異なる金属酸化物添加剤が記載されている場合、特に断りのない限り、可能なガラス組成物及び金属酸化物添加剤のありとあらゆる組合せが具体的に予定されている。例えば、あるクラスのガラス組成物Ａ、Ｂ、及びＣ、並びにあるクラスの金属酸化物添加剤Ｄ、Ｅ、及びＦが開示され、Ａ＋Ｄの組合せの例が開示されている場合、各々は個別に列挙されていないが、各々が個別かつ集合的に予定されている。したがって、この例では、Ａ＋Ｅ、Ａ＋Ｆ、Ｂ＋Ｄ、Ｂ＋Ｅ、Ｂ＋Ｆ、Ｃ＋Ｄ、Ｃ＋Ｅ、及びＣ＋Ｆの各組合せが具体的に予定されており、Ａ、Ｂ、及びＣ；Ｄ、Ｅ、及びＦ；並びにＡ＋Ｄの例示的な組合せの開示から考慮されるべきである。同様に、これらの任意の部分集合又は組合せもまた、具体的に予定され、開示される。よって、例えば、Ａ＋Ｅ、Ｂ＋Ｆ、及びＣ＋Ｅのサブグループが特に予定されており、Ａ、Ｂ、及びＣ；Ｄ、Ｅ、及びＦ；並びにＡ＋Ｄの例示的な組合せの開示から考慮されるべきである。この概念は、開示された組成物を製造及び使用する方法の工程を含むが、これらに限定されない、本開示のすべての態様に適用される。したがって、開示された方法の任意の特定の実施形態又は実施形態の組合せで実行可能なさまざまな追加の工程が存在する場合、そのような組合せの各々が具体的に予定されており、開示されているとみなされるべきである。
【００３０】
本明細書に記載されるガラス組成物は二酸化チタン（ＴｉＯ２）を含む。一態様では、二酸化チタンの量は約１モル％〜約７０モル％である。一態様では、ＴｉＯ２は、約１、２、３、４、５、１０、１５、２０、２５、３０、３５、４０、４５、５０、５５、６０、６５、又は７０モル％で存在し、ここで、任意の値が範囲の下限及び上限となる（例えば、２０％〜６０％、３０％〜５０％等）。
【００３１】
本明細書に記載されるガラス組成物はＮｂ２Ｏ５を含む。さらなる態様では、Ｎｂ２Ｏ５の量は約１モル％〜約４０モル％である。なおさらなる態様では、Ｎｂ２Ｏ５は、約１、２、３、４、５、１０、１５、２０、２５、３０、３５、又は４０モル％で存在し、ここで、任意の値が範囲の下限及び上限となる（例えば、１０％〜４０％、２０％〜３５％等）。Ｎｂ２Ｏ５は伝統的に不安定なガラスネットワーク改質剤とみなされてきたが、驚くべきことに、Ｎｂ２Ｏ５は、本明細書に開示されるガラスのガラス安定指数を高める役割を実際に果たすことが見出された。加えて、本明細書に記載されるガラス中のＮｂ２Ｏ５の存在は、ガラス材料の屈折率の増加に寄与する。
【００３２】
一態様では、ガラス組成物中のＴｉＯ２とＮｂ２Ｏ５のモル合計は、１５モル％超、４０モル％超、又は６０モル％超である。別の態様では、ガラス組成物中のＴｉＯ２とＮｂ２Ｏ５のモル合計は、２０、２５、３０、３５、４０、４５、５０、５５、６０、６５、７０、７５、又は８０モル％であり、ここで、任意の値が範囲の下限及び上限となる（例えば、４０％〜８０％、５０％〜７０％等）。
【００３３】
本明細書に記載されるガラス組成物はＰ２Ｏ５を含む。一態様では、Ｐ２Ｏ５の量は約２０モル％〜約４５モル％である。別の態様では、Ｐ２Ｏ５の量は、約２０、２５、３０、３５、４０、又は４５モル％であり、ここで、任意の値が範囲の下限及び上限となる（例えば、２０％〜４５％、２５％〜４０％等）。幾つかの態様では、Ｐ２Ｏ５の量は、１種類以上の追加成分の添加によって減少する。例えば、金属酸化物Ｂ２Ｏ３を添加することができ、それによってガラスの製造に必要とされるＰ２Ｏ５の量が低減する。
【００３４】
一態様では、ＴｉＯ２、Ｎｂ２Ｏ５、及びＰ２Ｏ５のみを含む三成分ガラス組成物が提供され、ここで、各成分の量は、上記のいずれかの値とすることができる。別の態様では、本明細書に記載されるガラス組成物は、実質的に三成分組成物でありうるが、少量の当技術分野で知られている１種類以上の添加剤を含んでいてもよい。本明細書に記載される幾つかの三成分ガラスは、図１に示されるような安定なガラスである。
【００３５】
一態様では、本明細書に記載されるガラス組成物は、Ｎａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｓｂ２Ｏ３、Ｂｉ２Ｏ３、Ｋ２Ｏ、及びそれらの組合せからなる群より選択される１種類以上の金属酸化物をさらに含む。別の態様では、ガラス組成物は、上記列挙したもののうち１種、２種、３種、又は４種の金属酸化物を含む。さらなる態様では、本明細書に記載されるガラス組成物は、Ｋ２Ｏ又はＬｉ２Ｏを含まない。
【００３６】
一態様では、ガラス組成物はＮａ２Ｏを含む。この態様では、Ｎａ２Ｏの量は、０モル％超かつ約１５モル％以下である。さらには、この態様では、Ｎａ２Ｏの量は、約１、２、３、４、５、６、７、８、９、１０、１１、１２、１３、１４、又は約１５モル％であってよく、ここで、任意の値が範囲の下限及び上限となる（例えば、１％〜１５％、５％〜１０％等）。
【００３７】
別の態様では、ガラス組成物はＢａＯを含む。この態様では、ＢａＯの量は、０モル％超かつ約４５モル％以下であるか、あるいは約５、１０、１５、２０、２５、３０、３５、４０、又は４５モル％であり、ここで、任意の値が範囲の下限及び上限となる（例えば、５％〜４５％、１０％〜４０％等）。
【００３８】
別の態様では、ガラス組成物はＺｎＯを含む。この態様では、ＺｎＯの量は、０モル％超かつ約４５モル％以下であるか、あるいは約５、１０、１５、２０、２５、３０、３５、４０、又は４５モル％であり、ここで、任意の値が範囲の下限及び上限となる（例えば、１％〜１５％、５％〜１０％等）。
【００３９】
別の態様では、ガラス組成物はＢ２Ｏ３を含む。さらには、この態様では、Ｂ２Ｏ３の量は、０モル％超かつ約１０モル％以下であるか、あるいは約１、２、３、４、５、６、７、８、９、又は１０モル％であり、ここで、任意の値が範囲の下限及び上限となる（例えば、１％〜１０％、３％〜９％等）。
【００４０】
別の態様では、ガラス組成物はＳｎＯ２を含む。この態様では、ＳｎＯ２の量は、０モル％超かつ約１０モル％以下であるか、あるいは約１、２、３、４、５、６、７、８、９、又は１０モル％であり、ここで、任意の値が範囲の下限及び上限となる（例えば、１％〜１０％、３％〜９％等）。
【００４１】
別の態様では、ガラス組成物はＫ２Ｏを含む。さらには、この態様では、Ｋ２Ｏの量は、０モル％超かつ約２０モル％以下であるか、あるいは約２、４、６、８、１０、１２、１４、１６、１８、又は約２０モル％であり、ここで、任意の値が範囲の下限及び上限となる（例えば、２％〜２０％、４％〜１８％等）。
【００４２】
一態様では、ガラス組成物は、１モル％〜７０モル％の量のＴｉＯ２、１モル％〜４０モル％の量のＮｂ２Ｏ５、及び２０モル％〜４５モル％の量のＰ２Ｏ５を含み、該ガラスはＫ２Ｏ又はＬｉ２Ｏを含まない。各成分の量は、上記のいずれかの値でありうる。
【００４３】
別の態様では、ガラス組成物は、１モル％〜７０モル％の量のＴｉＯ２、１モル％〜４０モル％の量のＮｂ２Ｏ５、及び２０モル％〜４５モル％の量のＰ２Ｏ５を含み、ガラス組成物中のＴｉＯ２とＮｂ２Ｏ５のモル合計は１５モル％超であり、該ガラスは、ＳｉＯ２、ＷＯ３、又はそれらの組合せを含まない。各成分の量は、上記のいずれかの値でありうる。
【００４４】
別の態様では、ガラス組成物は、５モル％〜７０モル％の量のＴｉＯ２、５モル％〜４０モル％の量のＮｂ２Ｏ５、２０モル％〜４５モル％の量のＰ２Ｏ５、並びにＮａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、Ｌｉ２Ｏ、及びＳｂ２Ｏ３からなる群より選択される１種〜４種の追加の金属酸化物を含む。各成分の量は、上記のいずれかの値でありうる。
【００４５】
別の態様では、ガラス組成物は、１モル％〜７０モル％の量のＴｉＯ２、１モル％〜４０モル％の量のＮｂ２Ｏ５、２０モル％〜４５モル％の量のＰ２Ｏ５、並びにＮａ２Ｏ、Ｋ２Ｏ、Ｌｉ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、Ｌｉ２Ｏ、及びＳｂ２Ｏ３からなる群より選択される２種〜４種の追加の金属酸化物を含む。各成分の量は、上記のいずれかの値でありうる。
【００４６】
本明細書に記載されるガラス組成物は、当技術分野で知られている技法を使用して調製することができる。一態様では、本明細書に開示されるガラス組成物は、溶融急冷によって調製することができる。一態様では、Ｐ２Ｏ５は、リン酸（Ｈ３ＰＯ４）として、ＴｉＯ２とＮｂ２Ｏ５と組み合わせて添加することができる。さらには、この態様では、リン酸が添加される場合には、バッチ材料は、溶融前に３５０〜４００℃でか焼されてもよい。別の態様では、Ｐ２Ｏ５は、無水五酸化リンとして添加することができる。一態様では、バッチ材料は１，５５０〜１，６００℃で溶融される。別の態様では、バッチ材料は白金るつぼ内で溶融される。
【００４７】
一態様では、２５℃、６３３ｎｍで少なくとも１．７５の屈折率、あるいは、２５℃、６３３ｎｍで約１．７５、１．８０、１．８５、１．９０、１．９５、２．００、２．０５、又は２．１０の屈折率を有するガラス組成物が本明細書に提供され、ここで、任意の値が範囲の下限及び上限となる（例えば、１．７５〜２．０５、１．９０〜２．００等）。別の態様では、ガラス組成物は、２５℃、１５４９ｎｍで少なくとも１．７５の屈折率、あるいは、２５℃、１５４９ｎｍで、約１．７５、１．８０、１．８５、１．９０、１．９５、２．００、２．０５、又は２．１０の屈折率を有し、ここで、任意の値が範囲の下限及び上限となる（例えば、１．７５〜２．０５、１．９０〜２．００等）。
【００４８】
一態様では、ガラスの屈折率は、ガラスのチタン＋ニオブの合計含量に対してほぼ直線的に追従し、約３０モル％のＴｉＯ２＋Ｎｂ２Ｏ５のモル合計では、１５４９ｎｍで約１．７８の屈折率が得られ、約６６モル％のＴｉＯ２＋Ｎｂ２Ｏ５のモル合計では、１５４９ｎｍで約１．９７の屈折率が得られる（図２参照）。したがって、ＴｉＯ２とＮｂ２Ｏ５の量を変動させることにより、本明細書に記載されるガラス組成物の屈折率を微調整することが可能である。
【００４９】
別の態様では、本明細書に記載されるガラス組成物は、約３０×１０−７／℃〜約７５×１０−７／℃の室温から３００℃の温度範囲にわたる熱膨張率α300を有する。一態様では、室温から３００℃の温度範囲にわたる熱膨張率α300は、約３０、３１、３２、３３、３４、３５、３６、３７、３８、３９、４０、４１、４２、４３、４４、又は約４５×１０−７／℃であり、ここで、任意の値が範囲の下限及び上限となる（例えば、３０〜４５×１０−７／℃、３５〜４５×１０−７／℃等）。
【００５０】
さらに別の態様では、本明細書に開示されるガラス組成物は、約５４０℃〜約８００℃のアニール点を有する。別の態様では、ガラス組成物のアニール点は、約５５０、５７５、６００、６２５、６５０、６７５、７００、７２５、７５０、７７５、又は約８００℃であり、ここで、任意の値が範囲の下限及び上限となる（例えば、６００〜８００℃、６５０〜７５０℃等）。
【００５１】
一態様では、本明細書に記載されるガラス組成物は、厚さ約１ｃｍの大きい形状へと注型し、失透することなく、ガラスへと冷却することができるほど十分に安定である。
【００５２】
一態様では、本明細書に開示されるガラス組成物は、優れた化学的耐久性を示す。別の態様では、典型的なリン酸塩ガラスは高水分／高湿度条件下で腐食するが、本明細書に開示されるガラスは、このような態様で劣化しない。
【００５３】
別の態様では、本明細書に開示されるガラス組成物は、高い屈折率に加えて低い分散性を有する。理論に拘束されることは望まないが、チタン及びニオブは不活性ガス電子配置を有することから、鉛又はビスマスを含む同等の高屈折率ガラスよりも低い分散をもたらすと考えられる。
【００５４】
一態様では、本明細書に記載されるガラス組成物は、光学物品の製造に使用することができる。一態様では、光学物品は透明である。別の態様では、本明細書に提供されるガラスは、従来の空気中での溶融により形成されると強く着色する場合があるが、この色を除去することができる。一態様では、色は、ガラス組成物のＴｇに近い温度で空気又は酸素中でガラスをアニールすることにより除去される。別の態様では、光学物品は、仮想現実システム又は拡張現実システムに使用することができる。
【実施例】
【００５５】
以下の実施例は、本明細書に記載され、特許請求される化合物、組成物、及び方法がどのように製造及び評価されるかについての完全な開示及び説明を当業者に提供するために提示され、純粋に例示的であることが意図されており、発明者が自身の発見とみなすものの範囲を制限することは意図されていない。数字（例えば、量、温度など）に関して正確性を確保するための努力はなされているが、幾らかの誤差及び偏差が考慮されるべきである。特に明記しない限り、部は重量部であり、温度は℃単位又は周囲温度であり、圧力は大気圧又は大気圧に近い。反応条件の多くのバリエーション及び組合せ（例えば、成分濃度、所望の溶媒、溶媒混合物、温度、圧力、及び他の反応範囲及び条件）を使用して、記載したプロセスから得られる製品の純度及び収率を最適化することができる。このようなプロセス条件の最適化には、合理的かつ日常的な実験のみを必要とする。
実施例１：リン酸ＴｉＮｂガラスの製造
標準的な溶融急冷法によって、ＴｉＮｂガラスを調製した。例となる組成物は、ＴｉＯ２（６７．５モル％）、Ｎｂ２Ｏ５（５．０モル％）、及びＰ２Ｏ５（２７．５モル％）のみを含んでいた。Ｐ２Ｏ５は、通常、リン酸（Ｈ３ＰＯ４）としてバッチに添加したが、白金るつぼ内で１，５５０〜１６００℃で溶融する前に、３５０〜４００℃でバッチをか焼する必要があった。ガラスの形成後、該ガラスを６２０〜６９０℃でアニールして色を除去し、かつ、内部歪みを低減させた。アニーリングの後に、熱膨張係数、Ｔｇ、及び屈折率などの特性を測定した。
【００５６】
実施例２：試料ガラス組成物及び特徴付け
実施例１に記載されたプロトコルに従って、基本的なリン酸ＴｉＮｂガラス組成物を調製した。ガラス組成物の幾つかは、Ｎｂ２Ｏ５、ＴｉＯ２、及びＰ２Ｏ５のみを含んでいた。他の幾つかのガラス組成物は、例えばＮａ２Ｏ又はＫ２Ｏなどの追加のアルカリ金属酸化物を有していた。これらの組成物及びそれらの特性が表１に提示されている。表１及びそれに続く表において、温度の隣にある波形符号（〜）は、おおよそのアニール点を示している。温度はすべて℃単位である。
【００５７】
下記表における以下のパラメータは次のように定義される：
Ｔ歪み：歪み温度
Ｔアニール：アニール温度
Ｔｓ：軟化温度
Ｔｇ：ガラス転移温度
Ｔｘ：結晶化の開始温度
α300：室温〜３００℃の熱膨張率
ｎ633：６３３ｎｍで測定した屈折率
ｎ981：９８１ｎｍで測定した屈折率
ｎ1549：１５４９ｎｍで測定した屈折率
【００５８】
【表１】
2020505311.tif 000003
【００５９】
さらなるリン酸ＴｉＮｂガラス組成物を実施例１に記載されたプロトコルに従って調製した。これらは、Ｎａ２Ｏ又はＫ２Ｏを含むアルカリ金属酸化物、並びにより高い割合のＮｂ２Ｏ５を含んでいた。これらの組成物及びそれらの特性が表２に提示されている。
【００６０】
【表２】
2020505311.tif 000004
【００６１】
実施例１に記載されるプロトコルに従って、Ｎｂ２Ｏ５、ＴｉＯ２、及びＰ２Ｏ５のみからなる三成分リン酸ＴｉＮｂガラス組成物を調製した。これらの組成物及びそれらの特性が表３に提示されている。
【００６２】
【表３】
2020505311.tif 000005
【００６３】
実施例１に記載されたプロトコルに従って、基本的なリン酸ＴｉＮｂガラス組成物を調製した。これらは、Ｎｂ２Ｏ５、ＴｉＯ２、及びＰ２Ｏ５の三成分系、並びにＫ２Ｏ、ＢａＯ、及びＺｎＯを含んでいた。これらの組成物及びそれらの特性が表４に提示されている。
【００６４】
【表４】
2020505311.tif 000006
【００６５】
実施例１に記載されたプロトコルに従って、基本的なリン酸ＴｉＮｂガラス組成物を調製した。これらは、Ｎｂ２Ｏ５、ＴｉＯ２、及びＰ２Ｏ５の三成分系、並びにＢａＯ及びＺｎＯを含んでいた。これらの組成物及びそれらの特性が表５に提示されている。
【００６６】
【表５】
2020505311.tif 000007
【００６７】
実施例１に記載されたプロトコルに従って、基本的なリン酸ＴｉＮｂガラス組成物を調製した。これらは、Ｎｂ２Ｏ５、ＴｉＯ２、及びＰ２Ｏ５の三成分系、並びにＫ２Ｏ、ＢａＯ、及びＢ２Ｏ３を含んでいた。これらの組成物及びそれらの特性が表６に提示されている。
【００６８】
【表６】
2020505311.tif 000008
【００６９】
実施例１に記載されたプロトコルに従って、基本的なリン酸ＴｉＮｂガラス組成物を調製した。これらは、Ｎｂ２Ｏ５、ＴｉＯ２、及びＰ２Ｏ５の三成分系、並びにＫ２Ｏ、ＢａＯ、ＳｎＯ２、及びＢ２Ｏ３を含む追加の金属酸化物を含んでいた。これらの組成物が表７に提示されている。
【００７０】
【表７】
2020505311.tif 000009
【００７１】
実施例１に記載されたプロトコルに従って、基本的なリン酸ＴｉＮｂガラス組成物を調製した。これらは、Ｎｂ２Ｏ５、ＴｉＯ２、及びＰ２Ｏ５の三成分系、並びにＺｎＯ、ＳｎＯ２、及びＳｂ２Ｏ３を含む追加の金属酸化物を含んでいた。これらの組成物が表８に提示されている。
【００７２】
【表８】
2020505311.tif 000010
【００７３】
本公開公報全体を通して、さまざまな出版物が参照されている。組成物、本明細書の方法、組成物、及び化合物をより完全に説明するために、これらの刊行物の開示全体が、参照することによって本出願に組み込まれる。
【００７４】
本明細書に記載される材料、方法、及び物品に対して、さまざまな修正及び変更を行うことができる。本明細書に記載される材料、方法、及び物品の他の態様は、本明細書の考察及び本明細書に開示される材料、方法、及び物品の実施から明らかになるであろう。明細書及び実施例は例示とみなされることが意図されている。
【００７５】
以下、本発明の好ましい実施形態を項分け記載する。
【００７６】
実施形態１
１モル％〜７０モル％の量のＴｉＯ２、１モル％〜４０モル％の量のＮｂ２Ｏ５、及び２０モル％〜４５モル％の量のＰ２Ｏ５を含むガラス組成物であって、前記ガラス組成物がＫ２Ｏ又はＬｉ２Ｏを含まない、ガラス組成物。
【００７７】
実施形態２
前記ガラス組成物が、Ｎａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｓｂ２Ｏ３、Ｂｉ２Ｏ３、又はそれらの任意の組合せからなる群より選択される１種類以上の金属酸化物をさらに含む、実施形態１に記載のガラス組成物。
【００７８】
実施形態３
前記ガラス組成物が、０モル％超〜１５モル％のＮａ２Ｏ、０モル％超〜４５モル％のＢａＯ、０モル％超〜４５モル％のＺｎＯ、０モル％超〜１０モル％のＢ２Ｏ３、０モル％超〜１０モル％のＳｎＯ２、又はそれらの任意の組合せからなる群より選択される金属酸化物をさらに含む、実施形態１に記載のガラス組成物。
【００７９】
実施形態４
１モル％〜７０モル％の量のＴｉＯ２、１モル％〜４０モル％の量のＮｂ２Ｏ５、及び２０モル％〜４５モル％の量のＰ２Ｏ５を含むガラス組成物であって、前記ガラス組成物中のＴｉＯ２とＮｂ２Ｏ５のモル合計が１５モル％超であり、前記ガラス組成物がＳｉＯ２又はＷＯ３を含まない、ガラス組成物。
【００８０】
実施形態５
前記ガラス組成物中のＴｉＯ２とＮｂ２Ｏ５のモル合計が４０モル％超である、実施形態４に記載のガラス組成物。
【００８１】
実施形態６
前記ガラス組成物中のＴｉＯ２とＮｂ２Ｏ５のモル合計が６０モル％超である、実施形態４に記載のガラス組成物。
【００８２】
実施形態７
前記ガラス組成物が、Ｎａ２Ｏ、Ｋ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＧｅＯ２、ＳｎＯ２、Ｓｂ２Ｏ３、Ｂｉ２Ｏ３、Ｌｉ２Ｏ、又はそれらの任意の組合せからなる群より選択される金属酸化物をさらに含む、実施形態４〜６のいずれかに記載のガラス組成物。
【００８３】
実施形態８
前記ガラス組成物が、０モル％超〜１５モル％のＮａ２Ｏ、０モル％超〜３０モル％のＫ２Ｏ、０モル％超〜４５モル％のＢａＯ、０モル％超〜４０モル％のＺｎＯ、０モル％超〜１０モル％のＢ２Ｏ３、０モル％超〜１０モル％のＳｎＯ２、又はそれらの任意の組合せからなる群より選択される金属酸化物をさらに含む、実施形態４〜６のいずれかに記載のガラス組成物。
【００８４】
実施形態９
５モル％〜７０モル％の量のＴｉＯ２、５モル％〜４０モル％の量のＮｂ２Ｏ５、２０モル％〜４５モル％の量のＰ２Ｏ５、並びにＮａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、Ｌｉ２Ｏ、及びＳｂ２Ｏ３からなる群より選択される少なくとも１種類の金属酸化物を含む、ガラス組成物。
【００８５】
実施形態１０
前記１種類の追加の金属酸化物が、０モル％超〜１５モル％のＮａ２Ｏ、０モル％超〜４５モル％のＢａＯ、０モル％超〜４５モル％のＺｎＯ、０モル％超〜１０モル％のＢ２Ｏ３、又は０モル％超〜１０モル％のＳｎＯ２である、実施形態９に記載のガラス組成物。
【００８６】
実施形態１１
ガラス組成物であって、１モル％〜７０モル％の量のＴｉＯ２、１モル％〜４０モル％の量のＮｂ２Ｏ５、２０モル％〜４５モル％の量のＰ２Ｏ５、及びＮａ２Ｏ、Ｋ２Ｏ、Ｌｉ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、及びＳｂ２Ｏ３からなる群より選択される少なくとも２種類の金属酸化物を含む、ガラス組成物。
【００８７】
実施形態１２
前記追加の金属酸化物が、０モル％超〜１５モル％のＮａ２Ｏ、０モル％超〜４５モル％のＢａＯ、０モル％超〜４５モル％のＺｎＯ、０モル％超〜１０モル％のＢ２Ｏ３、又は０モル％超〜１０モル％のＳｎＯ２である、実施形態１１に記載のガラス組成物。
【００８８】
実施形態１３
１モル％〜７０モル％の量のＴｉＯ２、１モル％〜４０モル％の量のＮｂ２Ｏ５、及び２５モル％〜４５モル％の量のＰ２Ｏ５から実質的になるガラス組成物。
【００８９】
実施形態１４
１モル％〜７０モル％の量のＴｉＯ２、１モル％〜４０モル％の量のＮｂ２Ｏ５、及び２５モル％〜４５モル％の量のＰ２Ｏ５からなるガラス組成物。
【００９０】
実施形態１５
５モル％〜７０モル％の量のＴｉＯ２、５モル％〜４０モル％の量のＮｂ２Ｏ５、２０モル％〜４５モル％の量のＰ２Ｏ５、並びにＮａ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、Ｌｉ２Ｏ、及びＳｂ２Ｏ３からなる群より選択される１種〜４種の金属酸化物からなるガラス組成物。
【００９１】
実施形態１６
１モル％〜７０モル％の量のＴｉＯ２、１モル％〜４０モル％の量のＮｂ２Ｏ５、２０モル％〜４５モル％の量のＰ２Ｏ５、並びにＮａ２Ｏ、Ｋ２Ｏ、Ｌｉ２Ｏ、Ｒｂ２Ｏ、Ｃｓ２Ｏ、ＭｇＯ、ＣａＯ、ＳｒＯ、ＢａＯ、ＺｎＯ、ＣｄＯ、Ｙ２Ｏ３、Ｌａ２Ｏ３、ＺｒＯ２、Ｂ２Ｏ３、Ａｌ２Ｏ３、Ｇａ２Ｏ３、ＳｉＯ２、ＧｅＯ２、ＳｎＯ２、Ｂｉ２Ｏ３、及びＳｂ２Ｏ３からなる群より選択される２種〜４種の金属酸化物からなるガラス組成物。
【００９２】
実施形態１７
前記ガラス組成物が、２５℃、６３３ｎｍで少なくとも１．７５の屈折率を有する、実施形態１〜１６のいずれかに記載のガラス組成物。
【００９３】
実施形態１８
前記ガラス組成物が、２５℃、１，５４９ｎｍで少なくとも１．７５の屈折率を有する、実施形態１〜１６のいずれかに記載のガラス組成物。
【００９４】
実施形態１９
前記ガラス組成物が、５４０℃〜８００℃のアニール点を有する、実施形態１〜１６のいずれかに記載のガラス組成物。
【００９５】
実施形態２０
実施形態１〜１９のいずれかに記載のガラス組成物を含む光学物品。
【図１】
2020505311.tif 000011
【図２】
2020505311.tif 000012
【国際調査報告】
2020505311.tif 000013
2020505311.tif 000014
2020505311.tif 000015
2020505311.tif 000016
2020505311.tif 000017